(57)【要約】【課題】磁気記録媒体の電磁変換特性及び走行耐久性を長期間に亘って維持する。【解決手段】本願で開示する磁気記録媒体劣化抑制システムは、磁気記録媒体を収納した容器と、前記磁気記録媒体に対して磁気情報を記録・再生する磁気記録再生手段と、前記磁気記録媒体に潤滑剤を付加する潤滑剤付加手段と、前記磁気記録媒体の走行時の負荷に関する数値情報を取得する数値情報取得手段と、前記数値情報が、閾値を超えた場合に、前記潤滑剤付加手段を駆動させる駆動手段とを備えている。【選択図】図１
2020149750.tif 000002
【特許請求の範囲】
【請求項１】
磁気記録媒体を収納した容器と、
前記磁気記録媒体に対して磁気情報を記録・再生する磁気記録再生手段と、
前記磁気記録媒体に潤滑剤を付加する潤滑剤付加手段と、
前記磁気記録媒体の走行時の負荷に関する数値情報を取得する数値情報取得手段と、
前記数値情報が、閾値を超えた場合に、前記潤滑剤付加手段を駆動させる駆動手段とを含む磁気記録媒体劣化抑制システム。
【請求項２】
前記数値情報を記録する情報記録手段を更に含む請求項１に記載の磁気記録媒体劣化抑制システム。
【請求項３】
前記磁気記録媒体が磁気テープであり、前記磁気記録再生手段が磁気ヘッドである場合、前記数値情報が、前記磁気テープと前記磁気ヘッドとの摺動回数である請求項１又は２に記載の磁気記録媒体劣化抑制システム。
【請求項４】
前記磁気記録媒体が磁気テープである場合、前記数値情報が、前記磁気テープのデータ読み取り不良値である請求項１又は２に記載の磁気記録媒体劣化抑制システム。
【請求項５】
前記磁気記録媒体が磁気テープである場合、前記数値情報が、前記磁気テープを走行させたときの摺動負荷値である請求項１又は２に記載の磁気記録媒体劣化抑制システム。
【請求項６】
前記潤滑剤付加手段が、前記潤滑剤を含浸させた含浸布を含む請求項１〜５のいずれか１項に記載の磁気記録媒体劣化抑制システム。
【請求項７】
前記磁気記録媒体が、非磁性支持体と、磁性体粒子を含む磁性層とを含み、
前記磁性体粒子は、平均粒子径が８ｎｍ以上１５ｎｍ以下のε酸化鉄からなる請求項１〜６のいずれか１項に記載の磁気記録媒体劣化抑制システム。
【請求項８】
請求項１〜７のいずれか１項に記載の磁気記録媒体劣化抑制システムの使用方法であって、
前記磁気記録媒体に対して磁気情報を記録・再生する工程と、
前記数値情報取得手段により前記磁気記録媒体の走行時の負荷に関する数値情報を取得する工程と、
前記数値情報が、閾値を超えた場合に、前記潤滑剤付加手段により前記磁気記録媒体に潤滑剤を付加する工程とを含む磁気記録媒体劣化抑制システムの使用方法。
【請求項９】
前記磁気記録媒体を収納した容器を格納するスロットと、請求項１〜７のいずれか１項に記載の磁気記録媒体劣化抑制システムとを含む磁気記録ライブラリー。
【発明の詳細な説明】
【技術分野】
【０００１】
本発明は、磁気記録媒体劣化抑制システム及びその使用方法、並びに磁気記録ライブラリーに関する。
【背景技術】
【０００２】
非磁性支持体上に磁性粉末と結合剤とを含有する磁性層が形成された塗布型の磁気記録媒体は、アナログ方式からデジタル方式への記録再生方式の移行に伴い、一層の記録密度の向上が要求されている。特に、高密度デジタルビデオテープやコンピュータバックアップテープ等においては、磁気記録媒体の大容量化の要求が年々高まってきている。
【０００３】
このような磁気記録媒体の大容量化のための高記録密度化に伴い、磁性層の高トラック密度化を進める必要があり、更に、低スペーシング化を進めて電磁変換特性を向上させる必要がある。このような状況において、新しい磁性材料であるε酸化鉄は、高い保磁力を保持しながら平均粒子径を１５ｎｍ以下の微粒子とすることができるため、電磁変換特性の向上に優れている。また、ＴＭＲヘッドは、感度が高く、微粒子のε酸化鉄と組み合わせることにより、高い電磁変換特性を得ることができる。
【０００４】
このように、ε酸化鉄は、高い保磁力を保持しながら平均粒子径を１５ｎｍ以下の微粒子とすることができるため、電磁変換特性を向上できるが、磁性体粒子が微粒子になると磁性層の強度が低下し、また、ε酸化鉄粒子は通常球状であるため、磁性層が緻密構造となり、下塗層に含まれる潤滑剤が磁性層の外表面まで移動しにくくなり、その結果、磁性層の走行耐久性が低下するという問題がある。
【０００５】
また、ＴＭＲヘッドは、感度が高く、微粒子のε酸化鉄と組み合わせることにより、高い電磁変換特性を得ることができるが、感度が高いゆえに、低スペーシングにおいて、磁性層表面との摺動により、サーマルアスペリティノイズ（クーリングノイズ）が発生しやすくなる問題がある。
【０００６】
このように、ε酸化鉄を用いた磁気記録媒体とＴＭＲヘッドとを用いて記録・再生する磁気記録再生装置では、電磁変換特性及び走行耐久性を両立させて、高い信頼性を保つのが困難であった。
【０００７】
従来、この電磁変換特性及び走行耐久性を両立させるために、磁性層の表面に所定の厚さの潤滑剤層を形成することが特許文献１に提案されており、また、磁性層の表面混合層の厚さを規定することが特許文献２に提案されている。
【０００８】
また、関連する先行技術として、潤滑剤の塗布に関する特許文献３がある。
【先行技術文献】
【特許文献】
【０００９】
【特許文献１】特開２０１８−１３３１２０号公報
【特許文献２】特開２０１８−１８１３９６号公報
【特許文献３】特開２０１４−１５７６４４号公報
【発明の概要】
【発明が解決しようとする課題】
【００１０】
しかし、特許文献１及び特許文献２で提案されている技術では、磁気記録媒体の製造工程においてのみ磁性層の表面に潤滑剤を付加するものであり、磁気記録媒体の使用時に潤滑剤を供給して磁気記録媒体の電磁変換特性と走行耐久性とを長時間、継続して両立させることはできなかった。
【００１１】
本発明はこのような問題を解決するためになされたものであり、磁性体粒子としてε酸化鉄粒子を用い、且つ高記録密度化に伴った高トラック密度化を実施しても電磁変換特性及び走行耐久性を長期間、継続して両立できる磁気記録媒体劣化抑制システムを提供する。
【課題を解決するための手段】
【００１２】
本発明の磁気記録媒体劣化抑制システムは、磁気記録媒体を収納した容器と、前記磁気記録媒体に対して磁気情報を記録・再生する磁気記録再生手段と、前記磁気記録媒体に潤滑剤を付加する潤滑剤付加手段と、前記磁気記録媒体の走行時の負荷に関する数値情報を取得する数値情報取得手段と、前記数値情報が、閾値を超えた場合に、前記潤滑剤付加手段を駆動させる駆動手段とを含む。
【００１３】
本発明の磁気記録媒体劣化抑制システムの使用方法は、上記本発明の磁気記録媒体劣化抑制システムを使用する方法であって、前記磁気記録媒体に対して磁気情報を記録・再生する工程と、前記数値情報取得手段により前記磁気記録媒体の走行時の負荷に関する数値情報を取得する工程と、前記数値情報が、閾値を超えた場合に、前記潤滑剤付加手段により前記磁気記録媒体に潤滑剤を付加する工程とを含む。
【００１４】
本発明の磁気記録ライブラリーは、前記磁気記録媒体を収納した容器を格納するスロットと、上記本発明の磁気記録媒体劣化抑制システムとを含む。
【発明の効果】
【００１５】
本発明によれば、磁性体粒子として高い保磁力を有するε酸化鉄微粒子を用い、且つ大容量化のための高記録密度化に伴った高トラック密度化によりトラック幅が縮小しても、電磁変換特性及び走行耐久性を長期間に亘って両立できる。
【図面の簡単な説明】
【００１６】
【図１】図１は、実施形態の磁気記録媒体劣化抑制システムの概略図である。
【図２】図２は、ΔＴとパス回数との関係の一例を示す図である。
【図３】図３は、ΔＴとパス回数との関係の他の例を示す図である。
【発明を実施するための形態】
【００１７】
（磁気記録媒体劣化抑制システム）
本願で開示する磁気記録媒体劣化抑制システムの実施形態について説明する。本実施形態の磁気記録媒体劣化抑制システムは、磁気記録媒体を収納した容器と、上記磁気記録媒体に対して磁気情報を記録・再生する磁気記録再生手段と、上記磁気記録媒体に潤滑剤を付加する潤滑剤付加手段と、上記磁気記録媒体の走行時の負荷に関する数値情報を取得する数値情報取得手段と、上記数値情報が、閾値を超えた場合に、上記潤滑剤付加手段を駆動させる駆動手段とを備えている。
【００１８】
本実施形態の磁気記録媒体劣化抑制システムによれば、磁性体粒子として高い保磁力を有するε酸化鉄微粒子を用い、且つ大容量化のための記録波長の短波長化、高記録密度化に伴った高トラック密度化によりトラック幅が縮小しても、上記磁気記録媒体の負荷状態が大きくなりすぎる前に、上記磁気記録媒体に潤滑剤を付加することができるため、上記磁気記録媒体の電磁変換特性及び走行耐久性を長期間に亘って高く維持できる。
【００１９】
本実施形態の磁気記録媒体劣化抑制システムは、上記数値情報を記録する情報記録手段を更に備えることが好ましい。上記磁気記録媒体が磁気テープの場合、上磁気記録媒体を収納した容器は、磁気テープカートリッジを構成し、上記数値情報を記録する情報記録手段は、上記磁気テープカートリッジの内部に配置することができる。上記数値情報を記録する情報記録手段としては、例えば、ＩＣメモリ等が該当する。
【００２０】
上記磁気記録媒体が磁気テープであり、上記磁気記録再生手段が磁気ヘッドである場合、上記数値情報として、上記磁気テープと上記磁気ヘッドとの摺動回数を使用することができる。上記磁気テープと上記磁気ヘッドとの摺動回数が増えると、磁気記録媒体の磁性層表面に存在する潤滑剤量が減少し、磁気記録媒体の走行時の負荷が上昇する。このため、上記摺動回数が閾値を超えた場合に、上記潤滑剤付加手段により上記磁気記録媒体に潤滑剤を付加することにより、上記磁気記録媒体の負荷状態を一定の安全領域内に維持できる。
【００２１】
上記摺動回数は、磁気テープの巻き取りリールの回転数、磁気テープへの記録回数、再生回数等を直接測定して求めることができる。また、上記摺動回数は、磁気テープの記録容量、再生容量、総走行距離等から推定することもできる。
【００２２】
また、上記磁気記録媒体が磁気テープである場合、上記数値情報として、上記磁気テープのデータ読み取り不良値を使用することができる。データの読み取り不良は、磁気記録媒体の磁性層表面に存在する潤滑剤量の減少による、磁気記録媒体が走行する際の摺動部との摩擦係数の上昇に伴い、磁性層表面にキズなどのダメージに起因することが多い。上記データ読み取り不良値としては、エラーレートを使用することができる。通常、磁気テープに記録されるデータには訂正符号が付加されており、データを読み込むときに異常なデータは訂正符号によって補正される。上記エラーレートは、読み込んだデータ量に対する訂正符号によって補正されたデータ量の比率である。上記データ読み取り不良値が閾値を超えた場合に、上記潤滑剤付加手段により上記磁気記録媒体に潤滑剤を付加することにより、上記磁気記録媒体の負荷状態を一定の安全領域内に維持し、磁性層表面にキズなどのダメージが発生することを抑制できる。
【００２３】
上記データ読み取り不良値としては、上記磁気テープのエラーレートの値又はそのエラーレートの値の変化率を使用することができるが、エラーレート以外にも、リトライ回数（同時記録再生ベリファイによる再書き込みの回数）、ＳＮ比、再生出力値又はその再生出力値の変化率等を使用することができる。
【００２４】
更に、上記磁気記録媒体が磁気テープの場合、上記数値情報として、上記磁気テープを走行させたときの摺動負荷値を使用することができる。摺動負荷値の上昇は、磁気記録媒体の磁性層表面に存在する潤滑剤量の減少による、磁気記録媒体が走行する際の摺動部分との摩擦係数の上昇に起因することが多い。上記摺動負荷値が閾値を超えた場合に、上記潤滑剤付加手段により上記磁気記録媒体に潤滑剤を付加することにより、上記磁気記録媒体の負荷状態を一定の安全領域内に維持できる。
【００２５】
上記摺動負荷値としては、駆動モーターのトルク電流値又はそのトルク電流値の変化率を使用することができる。また、上記摺動負荷値に相当する値として、巻き取りリールのトルク電流値から磁気テープカートリッジのトルク電流値を差し引いた差分値又はその差分値の変化率；上記トルク電流値から、実測したトルク（Ｎ／ｍ）とトルク電流（ｍＡ）の関係から換算した張力値又はその張力値の変化率；サーボ信号の再生波形のピークジッター値又はそのピークジッター値の変化率；テープ走行速度の変化率；ガイドローラーの回転数の変化率等を使用できる。
【００２６】
上記磁気記録媒体の走行時の負荷に関する数値情報は、上記で例示したものに限られず、上記磁気記録媒体の走行時の負荷状態を検知又は推定できるものであれば他の数値情報でもよい。
【００２７】
上記潤滑剤付加手段は、上記潤滑剤を含浸させた含浸布を備えることが好ましい。より具体的には、特開２０１４−１５７６４４号公報（特許文献３）に記載されているように、磁性層の表面に、潤滑剤が含浸された帯状の含浸布を走行させながら摺接させ、磁性層の表面に潤滑剤を転写して塗布する。これにより、磁性層の表面の潤滑剤量を多くすることができる。
【００２８】
また、上記磁気記録媒体は、非磁性支持体と、磁性体粒子を含む磁性層とを備え、上記磁性体粒子は、平均粒子径が８ｎｍ以上１５ｎｍ以下のε酸化鉄からなることが好ましい。上記ε酸化鉄は、高い保磁力を保持しながら微粒子とすることができるため、電磁変換特性を向上させることができる。
【００２９】
次に、本実施形態の磁気記録媒体劣化抑制システムの一例を図面に基づき説明する。図１は、本実施形態の磁気記録媒体劣化抑制システムにおいて、磁気記録媒体として磁気テープを用いた一例を示す概略図である。図１において、磁気記録媒体劣化抑制システム１は、磁気テープ装置１０と、磁気テープ装置１０に収納された磁気テープカートリッジ１１とを備えている。また、磁気テープカートリッジ１１は、磁気テープ１２を収納している。
【００３０】
また、磁気テープ装置１０は、磁気テープ１２に対して磁気情報を記録・再生する磁気ヘッド１３と、磁気テープ１２に対して潤滑剤を付加するための潤滑剤含浸布１４を供給する潤滑剤含浸布リール１５と、磁気テープ１２の走行時の負荷に関する数値情報を取得する測定装置１６と、上記数値情報が閾値を超えた場合に、潤滑剤含浸布リール１５から潤滑剤含浸布１４を引き出して駆動させる駆動リール１７と、磁気テープ１２に潤滑剤含浸布１４を圧着させる可動ローラー１８と、巻き取りリール１９と、ガイドローラー２０とを備えている。
【００３１】
磁気テープカートリッジ１１は、磁気記録媒体劣化抑制システム１の所定位置に脱着可能に配置され、磁気テープカートリッジ１１から引き出された磁気テープ１２は、磁気ヘッド１３により磁気情報が記録・再生される。
【００３２】
磁気ヘッド１３を再生ヘッドとして用いる場合は、トンネル型磁気抵抗効果型ヘッド（ＴＭＲヘッド）であることが好ましい。これにより、磁性層の高トラック密度化のためにトラック幅を小さくしても、感度が高いＴＭＲヘッドで再生されることにより、高いＳＮ比を得ることができる。
【００３３】
磁気ヘッド１３を通過した磁気テープ１２の走行時の負荷に関する数値情報が所定の閾値を超えた場合、駆動リール１７を駆動させて、潤滑剤含浸布リール１５から潤滑剤含浸布１４を供給し、可動ローラー１８により潤滑剤含浸布１４を磁気テープ１２の磁性層に摺動させ、潤滑剤を磁性層の表面に付加して、磁性層の表面に潤滑剤層を形成することができる。これにより、磁気テープ１２の負荷状態が大きくなりすぎる前に、磁気テープ１２に潤滑剤を付加することができるため、上記磁気記録媒体の電磁変換特性及び走行耐久性を長期間に亘って高く維持できる。
【００３４】
測定装置１６は、特に限定されず、前述の各種の磁気テープの走行時の負荷に関する数値情報を測定できる装置であればよい。磁気記録媒体劣化抑制システム１では、測定装置１６は、磁気テープ装置１０の内部に設置したが、磁気テープカートリッジ１１の中あるいは磁気テープ装置１０の外部に独立して設置してもよい。装置全体の小型化の観点から測定装置１６は磁気テープ装置１０の内部に設置することが好ましい。
【００３５】
また、磁気記録媒体劣化抑制システム１では、潤滑剤付加手段（潤滑剤含浸布１４を供給する潤滑剤含浸布リール１５、潤滑剤含浸布リール１５を駆動させる駆動リール１７、可動ローラー１８）を磁気テープ装置１０の内部に設置したが、磁気テープ装置１０の外部に独立して設置してもよい。
【００３６】
更に、磁気記録媒体劣化抑制システム１は、磁気記録媒体に付加する潤滑剤の量をコントロールするために、潤滑剤含浸布１４に溶剤を供給する手段や、磁気テープ装置１０の内部の温度、あるいは湿度をコントロールする手段を設置してもよい。
【００３７】
（磁気記録媒体劣化抑制システムの使用方法）
本願で開示する磁気記録媒体劣化抑制システムの使用方法の実施形態を説明する。本実施形態の磁気記録媒体劣化抑制システムの使用方法は、前述の実施形態の磁気記録媒体劣化抑制システムを使用する方法であり、上記磁気記録媒体に対して磁気情報を記録・再生する工程と、上記数値情報取得手段により上記磁気記録媒体の走行時の負荷に関する数値情報を取得する工程と、上前記数値情報が、閾値を超えた場合に、上記潤滑剤付加手段により上記磁気記録媒体に潤滑剤を付加する工程とを備えている。
【００３８】
本実施形態の磁気記録媒体劣化抑制システムの使用方法によれば、磁性体粒子として高い保磁力を有するε酸化鉄微粒子を用い、且つ大容量化のための高記録密度化に伴った高トラック密度化によりトラック幅が縮小しても、上記磁気記録媒体の負荷状態が大きくなりすぎる前に、上記磁気記録媒体に潤滑剤を付加することができるため、上記磁気記録媒体の電磁変換特性及び走行耐久性を長期間に亘って高く維持できる。
【００３９】
上記磁気記録媒体の走行時の負荷に関する数値情報については、前述のように、種々の数値情報を使用できるが、磁気テープと磁気ヘッドとの摺動回数をあらかじめ所定の回数に設定し、その設定した摺動回数毎に磁気テープに自動的に潤滑剤を付加するように設定しておくことが好ましい。これにより、上記磁気記録媒体の負荷状態を常時モニターする必要がなくなる。
【００４０】
上記潤滑剤としては、脂肪酸、脂肪酸エステル、脂肪酸アミドが挙げられる。上記脂肪酸は、直鎖型、分岐型、シス・トランス異性体のいずれであってもよいが、潤滑性能に優れる直鎖型が好ましい。このような脂肪酸としては、具体的には、例えば、ラウリン酸、ミリスチン酸、ステアリン酸、パルミチン酸、ベヘン酸、オレイン酸、リノール酸等が挙げられる。上記脂肪酸エステルとしては、具体的には、例えば、オレイン酸ｎ−ブチル、オレイン酸ヘキシル、オレイン酸ｎ−オクチル、オレイン酸２−エチルヘキシル、オレイン酸オレイル、ラウリン酸ｎ−ブチル、ラウリン酸ヘプチル、ミリスチン酸ｎ−ブチル、オレイン酸ｎ−ブトキシエチル、トリメチロールプロパントリオレエート、ステアリン酸ｎ−ブチル、ステアリン酸ｓ−ブチル、ステアリン酸イソアミル、ステアリン酸ブチルセロソルブ等が挙げられる。上記脂肪酸アミドとしては、具体的には、例えば、パルミチン酸アミド、ステアリン酸アミド等が挙げられる。これらの潤滑剤は、単独で使用してもよく、また、複数を併用してもよい。
【００４１】
（磁気記録ライブラリー）
本願で開示する磁気記録ライブラリーの実施形態について説明する。本実施形態の磁気記録ライブラリーは、上記磁気記録媒体を収納した容器（磁気テープカートリッジ）を格納するスロットと、前述の実施形態の磁気記録媒体劣化抑制システムとを備えている。前記磁気記録媒体劣化抑制システムには、磁気記録媒体を容器と巻き取りリールの間を走行させて磁気情報を記録・再生する走行手段を更に備える。
【００４２】
上記スロットには、通常、数十〜数万個の磁気テープカートリッジ（磁気記録媒体を収納した容器）が格納され、必要に応じて、上記磁気記録媒体劣化抑制システムの磁気テープ装置にセットされ、磁気テープカートリッジに収納された磁気テープに対して磁気情報を記録・再生することができる。
【００４３】
本実施形態の磁気記録ライブラリーは、磁気テープ装置を複数備えることができる。また、上記磁気テープ装置は、前述の潤滑剤付加手段を内部に備えていてもよいが、上記潤滑剤付加手段を上記磁気テープ装置の外部に独立して設置してもよい。
【実施例】
【００４４】
以下、実施例により本発明を説明するが、本発明は下記実施例に限定されるものではない。また、以下の説明において、「部」とあるのは「質量部」を意味する。
【００４５】
（実施例１）
［磁性塗料の調製］
表１に示す磁性塗料成分（１）を高速攪拌混合機で高速混合して混合物を調製した。次に、得られた混合物をサンドミルで２０分間分散処理した後、表２に示す磁性塗料成分（２）を加えて２３０分間分散処理し、その後、表３に示す磁性塗料成分（３）を加えて分散液を調製した。次に、得られた分散液と、表４に示す磁性塗料成分（４）とをディスパを用いて撹拌し、これをフィルタでろ過して、磁性塗料を調製した。
【００４６】
【表１】
2020149750.tif 000003
【００４７】
【表２】
2020149750.tif 000004
【００４８】
【表３】
2020149750.tif 000005
【００４９】
【表４】
2020149750.tif 000006
【００５０】
［下塗塗料の調製］
表５に示す下塗塗料成分（１）を回分式ニーダで混練することにより混練物を調製した。次に、得られた混練物と、表６に示す下塗塗料成分（２）とをディスパを用いて撹拌して、混合液を調製した。次に、得られた混合液をサンドミルで１００分間分散して分散液を調製した後、この分散液と、表７に示す下塗塗料成分（３）とをディスパを用いて撹拌し、これをフィルタでろ過して、下塗塗料を調製した。
【００５１】
【表５】
2020149750.tif 000007
【００５２】
【表６】
2020149750.tif 000008
【００５３】
【表７】
2020149750.tif 000009
【００５４】
［バックコート層用塗料の調製］
表８に示すバックコート層用塗料成分を混合した混合液を、サンドミルで５０分間分散して分散液を調製した。得られた分散液にポリイソシアネートを１５部加えて撹拌し、これをフィルタでろ過して、バックコート層用塗料を調製した。
【００５５】
【表８】
2020149750.tif 000010
【００５６】
［評価用磁気テープの作製］
非磁性支持体（ポリエチレンナフタレートフィルム、厚さ：５μｍ）の上に、上記下塗塗料をカレンダ処理後の下塗層の厚さが１．１μｍとなるように塗布し、１００℃で乾燥して下塗層を形成した。次に、上記下塗層の上に、上記磁性塗料をカレンダ処理後の磁性層の厚さが５５ｎｍとなるように、ダイコータを用いてコーター張力を４．５Ｎ／インチとして塗布し、１００℃で乾燥して磁性層を形成した。その後、Ｎ−Ｓ対抗磁石を用いて垂直方向に強度４５０ｋＡ／ｍの配向磁界を印加しながら、垂直配向処理を行った。
【００５７】
次に、上記バックコート層用塗料を、非磁性支持体の上記下塗層及び上記磁性層が形成された面とは反対側の面上に、カレンダ処理後の厚さが０．５μｍとなるように塗布し、１００℃で乾燥してバックコート層を形成した。
【００５８】
その後、上記非磁性支持体の上面側に下塗層及び磁性層が形成され、下面側にバックコート層が形成された原反ロールを、７段の金属ロールを有するカレンダ装置で温度１００℃、線圧３００ｋｇ／ｃｍでカレンダ処理した。
【００５９】
次に、得られた原反ロールを６０℃で４８時間硬化処理し、磁気シートを作製した。この磁気シートを１／２インチ幅に裁断して磁気テープを作製した。
【００６０】
次に、作製した磁気テープに表面処理を行った。この表面処理は、スパイラル状に溝を設けた超鋼ローターを回転させて磁気テープに摺動させて磁気テープの磁性層表面を処理するものである。
【００６１】
具体的には、直径３０ｍｍ、溝幅２ｍｍの超鋼ローターを用い、超鋼ローターの回転数を３０００ｒｐｍ、磁気テープの走行速度を５ｍ／ｓｅｃ、磁気テープの巻き取り張力を１２０ｇ、巻き出し張力を８０ｇ、磁気テープの超鋼ローターへの巻き付け角度を１２０°として、磁気テープの表面処理を行った。
【００６２】
更に、上記表面処理を行った磁気テープに潤滑処理を行った。この潤滑処理は、前述のとおり、磁性層の表面に、潤滑剤が含浸された帯状の含浸布を走行させながら摺接させることにより、磁性層の表面に潤滑剤を転写して塗布する処理である。
【００６３】
次に、作製した評価用磁気テープを磁気テープカートリッジに組み込み、図１に示した磁気テープ装置にセットし、実ドライブにおける繰り返し走行耐久性を評価した。具体的には、駆動モーターのトルク電量から計算したテープ張力において、巻き取りリール側の張力Ｔｒと、巻き出しリール側の張力Ｔｏの差分ΔＴと、パス回数との関係を測定した。その結果を図２及び図３に示す。
【００６４】
図２では、２０００パス毎に潤滑剤を付加したもの（Ａ）と、潤滑剤を一切付加しなかったもの（Ｂ）の結果を示す。図２から、２０００パス毎に潤滑剤を付加したもの（Ａ）では、ΔＴが常に０．２Ｎを下回ったのに対し、潤滑剤を一切付加しなかったもの（Ｂ）では、２０００パスを超えたあたりでΔＴが急上昇し、４０００パスを過ぎると磁気テープの磁性層が破壊された。
【００６５】
図３では、ΔＴの変化率が、０．０２／１００パスを超える毎に潤滑剤を付加したもの（Ｃ）と、前述の潤滑剤を一切付加しなかったもの（Ｂ）との結果を示す。図３から、ΔＴの変化率が、０．０２／１００パスを超える毎に潤滑剤を付加したもの（Ｃ）では、ΔＴが少し０．２Ｎを超えたものの、ほぼ横ばいで推移した。
【００６６】
以上の結果より、本実施形態の磁気記録媒体劣化抑制システムを使用することにより、磁気テープの負荷を一定の値以下に抑えることができ、磁性体粒子としてε酸化鉄粒子を用い、且つ高記録密度化に伴った高トラック密度化を実施しても走行耐久性を長期間、継続して維持できることが分かる。
【符号の説明】
【００６７】
１  磁気記録媒体劣化抑制システム
１０  磁気テープ装置
１１  磁気テープカートリッジ
１２  磁気テープ
１３  磁気ヘッド
１４  潤滑剤含浸布
１５  潤滑剤含浸布リール
１６  測定装置
１７  駆動リール
１８  可動ローラー
１９  巻き取りリール
２０  ガイドローラー
【図１】
2020149750.tif 000011
【図２】
2020149750.tif 000012
【図３】
2020149750.tif 000013